(57)【要約】【課題】選択反射層の反射特性によるスクリーンの色目を改善する。【解決手段】プロジェクター光に対応する特定波長領域の光に対して反射率が高く、それ以外の可視波長領域の光に対して反射率が低い選択反射層３の前面に、透明基材５を介して高屈折率材料からなる色目改善層７を設ける。【選択図】図１
2005084187.tif 000002
【特許請求の範囲】
【請求項１】
特定波長領域の光に対して高反射特性を有し、少なくとも前記特定波長領域を除く可視波長領域の光に対して高透過特性又は高吸収特性を有する選択反射層と、
この選択反射層の前面に透明基材を介して形成され、前記選択反射層の反射特性による色目を改善する色目改善層と
を備えたことを特徴とするスクリーン。
【請求項２】
前記色目改善層が、外光下の赤味がかった色目を改善することを特徴とする請求項１記載のスクリーン。
【請求項３】
前記色目改善層が、前記透明基材より屈折率の高い高屈折率材料からなることを特徴とする請求項１記載のスクリーン。
【請求項４】
前記高屈折率材料が、酸化ニオブ、酸化タンタル、酸化チタン又はＩＴＯであることを特徴とする請求項３記載のスクリーン。
【請求項５】
前記透明基材が高分子材料からなることを特徴とする請求項１記載のスクリーン。
【請求項６】
前記高分子材料が、ポリエチレンテレフタレート、ポリエチレンナフタレート、ポリエーテルサルフォン、ポリオレフィン又はポリカーボネートであることを特徴とする請求項５記載のスクリーン。
【請求項７】
前記選択反射層が、金属膜と誘電体膜を交互に積層した光学多層膜からなることを特徴とする請求項１記載のスクリーン。
【請求項８】
前記金属膜がニオブ、アルミニウム又は銀からなり、前記誘電体膜が酸化ニオブ、酸化チタン、酸化タンタル、酸化アルミニウム又は酸化ケイ素からなることを特徴とする請求項７記載のスクリーン。
【請求項９】
前記選択反射層が、高屈折率層とこれより屈折率の低い低屈折率層を交互に積層した光学多層膜からなることを特徴とする請求項１記載のスクリーン。
【請求項１０】
前記高屈折率層が酸化ニオブ、酸化タンタル又は酸化チタンからなり、前記低屈折率層が酸化ケイ素又はフッ化マグネシウムからなることを特徴とする請求項９記載のスクリーン。
【請求項１１】
前記選択反射層を透過した光を吸収する吸収層を備えたことを特徴とする請求項１記載のスクリーン。
【請求項１２】
前記特定波長領域が、赤色光の波長領域、緑色光の波長領域及び青色光の波長領域を含むことを特徴とする請求項１記載のスクリーン。
【請求項１３】
スクリーン基板上に、特定波長領域の光に対して高反射特性を有し、少なくとも前記特定波長領域を除く可視波長領域の光に対して高透過特性又は高吸収特性を有する選択反射層を形成する工程と、
透明基材上にこれより屈折率の高い高屈折率材料からなる色目改善層を形成する工程と、
前記選択反射層の上に前記色目改善層が形成された透明基材の裏面を貼り合わせる工程と
を有することを特徴とするスクリーンの製造方法。
【請求項１４】
選択反射層を形成する工程が、
スクリーン基板上に金属膜と誘電体膜を交互に積層する工程
を含むことを特徴とする請求項１３記載のスクリーンの製造方法。
【請求項１５】
選択反射層を形成する工程が、
スクリーン基板上に高屈折率層とこれより屈折率の低い低屈折率層を交互に積層する工程
を含むことを特徴とする請求項１３記載のスクリーンの製造方法。
【請求項１６】
透明基材の一方の面に、特定波長領域の光に対して高反射特性を有し、少なくとも前記特定波長領域を除く可視波長領域の光に対して高透過特性又は高吸収特性を有する選択反射層を形成する工程と、
前記透明基材の他方の面に、この透明基材より屈折率の高い高屈折率材料からなる色目改善層を形成する工程と
を有することを特徴とするスクリーンの製造方法。
【請求項１７】
選択反射層を形成する工程が、
透明基材上に誘電体膜と金属膜を交互に積層する工程
を含むことを特徴とする請求項１６記載のスクリーンの製造方法。
【請求項１８】
選択反射層を形成する工程が、
透明基材上に高屈折率層とこれより屈折率の低い低屈折率層を交互に積層する工程
を含むことを特徴とする請求項１６記載のスクリーンの製造方法。
【請求項１９】
前記透明基材上に形成された選択反射層の上にこの選択反射層の透過光を吸収する吸収層を形成する工程を有することを特徴とする請求項１８記載のスクリーンの製造方法。
【請求項２０】
前記色目改善層の高屈折率材料が、酸化ニオブ、酸化タンタル、酸化チタン又はＩＴＯであることを特徴とする請求項１３又は１６に記載のスクリーンの製造方法。
【請求項２１】
前記透明基材が高分子材料からなることを特徴とする請求項１３又は１６に記載のスクリーンの製造方法。
【請求項２２】
前記高分子材料が、ポリエチレンテレフタレート、ポリエチレンナフタレート、ポリエーテルサルフォン、ポリオレフィン又はポリカーボネートであることを特徴とする請求項２１記載のスクリーンの製造方法。
【請求項２３】
前記金属膜がニオブ、アルミニウム又は銀からなり、前記誘電体膜が酸化ニオブ、酸化チタン、酸化タンタル、酸化アルミニウム又は酸化ケイ素からなることを特徴とする請求項１４又は１７に記載のスクリーンの製造方法。
【請求項２４】
前記高屈折率層が酸化ニオブ、酸化タンタル又は酸化チタンからなり、前記低屈折率層が酸化ケイ素又はフッ化マグネシウムからなることを特徴とする請求項１５又は１８に記載のスクリーンの製造方法。
【請求項２５】
前記特定波長領域が、赤色光の波長領域、緑色光の波長領域及び青色光の波長領域を含むことを特徴とする請求項１３又は１６に記載のスクリーンの製造方法。
【発明の詳細な説明】
【技術分野】
【０００１】
本発明は、外光下の色目を改善した高コントラストのスクリーン及びその製造方法に関する。
【背景技術】
【０００２】
近年、会議等において発言者が資料を提示する方法としてオーバヘッドプロジェクターやスライドプロジェクターが広く用いられている。また、一般家庭においても液晶を用いたビデオプロジェクターや動画フィルムプロジェクターが普及しつつある。これらのプロジェクターの映写方法は光源から出力された光を、例えば透過形の液晶パネル等によって光変調して画像光を形成し、この画像光をレンズ等の光学系を通して出射してスクリーン上に映写するものである。
【０００３】
例えば、スクリーン上にカラー画像を形成することができるプロジェクターは、光源から出射された光線を赤（Ｒ）、緑（Ｇ）、青（Ｂ）の各色に分離して所定の光路に収束させる照明光学系と、この照明光学系によって分離されたＲＧＢ各色の光束をそれぞれ光変調する液晶パネル（ライトバルブ）と、液晶パネルにより光変調されたＲＧＢ各色の光束を合成する光合成部とを備え、光合成部により合成したカラー画像を投射レンズによりスクリーンに拡大投影するようになっている。
また、最近では光源として狭帯域三原色光源を使用し、液晶パネルの代わりにグレーティング・ライト・バルブ（ＧＬＶ：Grating Light Valve）を用いてＲＧＢ各色の光束を空間変調するタイプのプロジェクターも開発されている。
【０００４】
上述したプロジェクターからの投影画像を表示するスクリーンには大別して、裏側から投影光を照射しこれを表側から見る透過型のものと、表側から投影光を照射しこの反射光を見る反射型のものとがある。いずれの型にせよ、見やすいスクリーンを実現するためには、明るい画像、コントラスト（＝白レベル／黒レベル）の高い画像が得られるような工夫が必要である。特に反射型のスクリーンにおいては、ホワイトスクリーンのような従来のスクリーンは投影光以外の光いわゆる外光も反射してしまうため、コントラストの良好な映像を得るには部屋を暗くして黒レベルを下げる必要があり、部屋を暗くすることなく明光下で高コントラストの映像を表示できるものが望まれている。
【０００５】
この要望に対して、スクリーン表面に複数の凸部を有する透明層を設け、これら凸部の側面に黒色塗料を塗ることで、天井の照明など周辺から入射する外光を吸収させて、外光の存在下でのコントラストを向上させるスクリーンが提案されている（例えば、特許文献１参照。）。しかしながら、このスクリーンにおいては、透明層のパターン形成や凸部側面の塗装等に多くの手間がかかるとともに、スクリーン前方から入射する外光は反射してしまう。
また、スクリーンに入射し反射する光を低減する光吸収層を設けて黒レベルの低下を図ることによって、外光下でのコントラストを向上させるスクリーンも提案されている（例えば、特許文献２参照。）。しかしながら、このようなスクリーンでは、外光のみならず投影光も光吸収層によって低減されてしまうため、白レベルも下がりスクリーンゲインが低下するとともに、明光下のコントラストの向上にも限界があった。
以上のとおり、従来のスクリーンには、画像のコントラストを高めるための根本的な対応策がなされていないため、明るい環境では鮮明な映像を得ることができないという問題点があった。
【特許文献１】特許第２８８９１５３号公報
【特許文献２】特許第３１０３８０２号公報
【発明の開示】
【発明が解決しようとする課題】
【０００６】
そこで、明光下でも高輝度、高コントラストの鮮明な映像を得ることができるスクリーンが、本出願人と同一の出願人より提案されている（例えば、特願２００２−２５９０２７号等）。このスクリーンは、波長に応じて選択的に光を反射する選択反射層を備えたもので、例えば、図７に示すように、スクリーン基板１００上に、金属膜Ｍと誘電体膜Ｄを交互に積層した光学多層膜からなる選択反射層１０１と、反射光を散乱する拡散層１０２が順次形成されてなる。この構成においては、図２に示すような反射／吸収特性を有する選択反射層１０１により、図中実線で示すように投影光を構成する特定波長域例えば三原色波長域の光を反射し、図中点線で示すようにそれ以外の波長域の外光を吸収することで、映写環境にかかわらず高輝度、高コントラストの映像を表示できるようになっている。
【０００７】
ところで、上記選択反射層を備えたスクリーンは、特定波長域を除く外光をほとんど吸収するため、明光下でも黒レベルは低下し黒色に見えるが、図２にも示すように選択反射層の反射特性は長波長側の反射ピークの半値幅が短波長側より大きいため、観察者のスクリーンを見る角度により黒レベルの色が若干赤味を帯びてしまう。
本発明は、かかる点に対処してなされたもので、波長に応じて選択的に光を反射する選択反射層を備えて高輝度、高コントラストを実現するとともに、選択反射層の反射特性による色目を改善したスクリーン及びその製造方法を提供することを目的とする。
【課題を解決するための手段】
【０００８】
すなわち、請求項１の発明は、スクリーンにおいて、特定波長領域の光に対して高反射特性を有し、少なくとも前記特定波長領域を除く可視波長領域の光に対して高透過特性又は高吸収特性を有する選択反射層と、この選択反射層の前面に透明基材を介して形成され、選択反射層の反射特性による色目を改善する色目改善層とを備えたことを特徴とする。
【０００９】
請求項１３の発明は、スクリーンの製造方法において、スクリーン基板上に、特定波長領域の光に対して高反射特性を有し、少なくとも前記特定波長領域を除く可視波長領域の光に対して高透過特性又は高吸収特性を有する選択反射層を形成する工程と、透明基材上にこれより屈折率の高い高屈折率材料からなる色目改善層を形成する工程と、選択反射層の上に色目改善層が形成された透明基材の裏面を貼り合わせる工程とを有することを特徴とする。
【００１０】
また、請求項１６の発明は、スクリーンの製造方法において、透明基材の一方の面に、特定波長領域の光に対して高反射特性を有し、少なくとも前記特定波長領域を除く可視波長領域の光に対して高透過特性又は高吸収特性を有する選択反射層を形成する工程と、透明基材の他方の面に、この透明基材より屈折率の高い高屈折率材料からなる色目改善層を形成する工程とを有することを特徴とする。
【００１１】
特定波長領域の光に対して高反射特性を有し、それ以外の可視波長領域の光に対して高吸収特性を有する選択反射層としては、ニオブ、アルミニウム、銀等の金属膜と酸化ニオブ、酸化チタン、酸化タンタル、酸化アルミニウム、酸化ケイ素等の誘電体膜を交互に積層した光学多層膜がある。
また、特定波長領域の光に対して高反射特性を有し、それ以外の可視波長領域の光に対して高透過特性を有する選択反射層としては、酸化ニオブ、酸化タンタル又は酸化チタンからなる高屈折率層と酸化ケイ素又はフッ化マグネシウムからなる低屈折率層を交互に積層した光学多層膜がある。この場合は、光学多層膜の透過光を吸収する吸収層が必要となる。
【００１２】
いずれの光学多層膜も、投影光に対応する特定波長領域、例えばＲＧＢ三原色波長領域において反射率が高くなるように膜厚設計することが可能であるが、反射スペクトルは長波長側の反射ピークの半値幅が短波長側より大きくなるため、外光下のスクリーンの反射色における赤色成分の割合が多くなり、スクリーンの色目が若干赤色を帯びてしまう。
【００１３】
色目改善層は、この選択反射層の反射特性によるスクリーンの色目を改善するために設けられ、ポリエチレンテレフタレート、ポリエチレンナフタレート、ポリエーテルサルフォン、ポリオレフィン、ポリカーボネート等の高分子材料からなる透明基材上に、これより屈折率の高い、例えば酸化ニオブ、酸化タンタル、酸化チタン、ＩＴＯ等の高屈折率材料を用いて形成される。
このように構成される色目改善層は、短波長側にいくにしたがって反射率が上昇する反射スペクトルを持つことができ、これを選択反射層に重ねることで、スクリーンの反射スペクトルにおける短波長側のベースラインを上昇させて、スクリーンの反射色における赤色成分の割合を減少させることが可能となり、選択反射層による赤味がかった色目が改善される。
【００１４】
本発明の高輝度、高コントラストでかつ外光下の色目が改善されたスクリーンは、スクリーン基板上に形成された選択反射層と、透明基材上に形成された色目改善層を、透明基材が内側になるように、透明粘着材あるいは接着材を介して貼り合わせる方法により容易に製造することができる。
また、本発明のスクリーンは、透明基材の一方の面に選択反射層を形成し、他方の面に色目改善層を形成する方法でも容易に得られる。
【発明の効果】
【００１５】
本発明によれば、特定波長領域の光の反射率が高く、それ以外の可視波長領域の光の反射率が低い選択反射層により、プロジェクター光を高率で反射して白レベルを上げ、外光の反射を特定波長領域のみに抑えて黒レベルを下げることで、スクリーンの高輝度、高コントラスト化を実現するとともに、選択反射層の反射特性のために若干生じていた外光下の反射色すなわち色目を、色目改善層を備えることにより改善することができる。
【発明を実施するための最良の形態】
【００１６】
以下、図面に基づいて本発明の実施の形態を説明する。
図１は本発明の第１の実施の形態のスクリーンを示すもので、スクリーン基板１と、スクリーン基板１上に形成され、プロジェクター光に対応する特定波長領域の光に対して反射率が高く、それ以外の可視波長領域の光に対しては反射率が低い選択反射層３と、選択反射層３上に透明基材５を介して形成される色目改善層７と、色目改善層７上に形成され、反射光を散乱させる拡散層９とで構成されている。
【００１７】
スクリーン基板１は、スクリーンを保持すための強度を有するとともに選択反射層３の形成に適した材質、例えばポリエチレンテレフタレート（ＰＥＴ）、ポリエチレンナフタレート（ＰＥＮ）、ポリエーテルサルフォン（ＰＥＳ）、ポリオレフィン（ＰＯ）、ポリカーボネート（ＰＣ）等の高分子材料により構成することができる。
【００１８】
選択反射層３は、波長に応じて選択的にプロジェクター光に対応する特定波長領域の光を反射するよう設計された光学多層膜からなる。このような光学多層膜としては、例えば金属膜と誘電体膜を交互に積層した光学多層膜（例えば、特願２００２−２５９０２７号等）、高屈折率層と低屈折率層を交互に積層した光学多層膜（例えば、特願２００２−０７０７９９号等）等が挙げられる。
【００１９】
金属膜と誘電体膜からなる光学多層膜の場合、スクリーン基板１上に第１の金属膜Ｍ１、第１の誘電体膜Ｄ１、第２の金属膜Ｍ２、第２の誘電体膜Ｄ２、…と順次積層される。金属膜Ｍとしては、例えばアルミニウム（Ａｌ）、ニオブ（Ｎｂ）、銀（Ａｇ）が、誘電体膜Ｄとしては、例えば酸化ニオブ（Ｎｂ２Ｏ５）、酸化チタン（ＴｉＯ２）、酸化タンタル（Ｔａ２Ｏ５）、酸化アルミニウム（Ａｌ２Ｏ３）、酸化シリコン（ＳｉＯ２）等がそれぞれ用いられ、スパッタリング法等により成膜される。このように金属膜と誘電体膜を交互に積層することにより、特定波長領域の光を反射し、それ以外の波長領域の光を吸収する光学膜を得ることができる。
【００２０】
図１においては、選択反射層３は、第１の金属膜Ｍ１にＡｌ、第１の誘電体膜Ｄ１にＮｂ２Ｏ５、第２の金属膜Ｍ２にＮｂ、第２の誘電体膜Ｄ２にＮｂ２Ｏ５を積層した４層膜としている。このような積層構成で膜厚設計により、図２に実線で示すような反射スペクトルを得ることができる。この例では、ＧＬＶ等のレーザープロジェクターを考慮し、ＲＧＢの波長として４５７ｎｍ、５３２ｎｍ、６４２ｎｍの反射率が高くなるように設計されている。また、透過率がほぼ０であるため、反射以外は吸収となる。図中、吸収スペクトルを点線で示す。このような多層膜の設計では、図２にも示すように、長波長側になるほど反射ピークの半値幅が大きくなっている。
【００２１】
一方、高屈折率層と低屈折率層からなる光学多層膜の場合、スクリーン基板１上に高屈折率層、低屈折率層、高屈折率層、…の順に積層される。高屈折率層としてはＮｂ２Ｏ５、ＴｉＯ２、Ｔａ２Ｏ５等の高屈折率材料が、低屈折率層としてはＳｉＯ２、ＭｇＦ２等の低屈折率材料がそれぞれ用いられ、スパッタリング法等により成膜される。また、高屈折率層、低屈折率層を屈折率の異なる熱硬化性樹脂を用いて塗布法により形成することもできる。このように高屈折率層と低屈折率層を交互に積層することにより、特定波長領域の光を反射し、それ以外の波長領域の光を透過する光学膜を得ることができる。したがって、この光学多層膜を選択反射層３として用いる場合には、選択反射層３を透過した光を吸収させる吸収層を設けることが好ましい。これは、スクリーン基板１に黒色粒子を分散させるか、スクリーン基板１の裏側に黒色層を形成することによって容易に実現することができる。なお、この光学多層膜の設計においても、反射スペクトルは長波長側になるほど反射ピークの半値幅が大きくなる。
【００２２】
上述したように、選択反射層３の反射特性は、長波長側の反射ピークの半値幅が短波長側より大きくなっている。このため、選択反射層３による外光の反射光は赤色成分の割合が多くなり、外光下のスクリーンの黒レベルの色が若干赤色を帯びて見えてしまう。色目改善層７は、このスクリーンの反射光の赤色成分の割合を減少させて色目を改善するもので、透明基材５を介して選択反射層３の上に形成される。
【００２３】
透明基材５は、屈折率１.５〜１.６程度の高分子材料が好適で、例えばポリエチレンテレフタレート（ＰＥＴ）、ポリエチレンナフタレート（ＰＥＮ）、ポリエーテルサルフォン（ＰＥＳ）、ポリオレフィン（ＰＯ）、ポリカーボネート（ＰＣ）等のスクリーン基板１と同じ材料を用いることができる。
色目改善層７は、透明基材５より屈折率の高い、好ましくは２.０以上の高屈折率材料を用いて形成される。このような高屈折率材料としては、例えばＮｂ２Ｏ５、ＴｉＯ２、Ｔａ２Ｏ５、ＩＴＯ等が挙げられる。色目改善層７は、スパッタリング法等により透明基材５上に成膜され、選択反射層３の前面に透明基材５の裏面を貼り合わせることにより積層される。
【００２４】
図３は、色目改善層７としてＮｂ２Ｏ５を用い、透明基材５にＰＥＴを用いたときの色目改善層７の反射特性を示すもので、図中実線は１５ｎｍ、破線は３０ｎｍ、一点鎖線は５０ｎｍ、二点鎖線は７０ｎｍ、三点鎖線は１００ｎｍ、点線は１４０ｎｍの膜厚のときの各反射スペクトルである。図３に示すように、Ｎｂ２Ｏ５膜の膜厚によって反射スペクトルが変化する。この色目改善層７を選択反射層３に積層すると、スクリーンとしての反射特性は、選択反射層３の反射スペクトルと色目改善層７の反射スペクトルを重ね合わせたものとなる。したがって、長波長側の成分の割合が多い選択反射層３に対して、短波長側の反射率が高い色目改善層７を適用することより、可視光領域での反射率のバランスが向上し、赤色側に傾く色目が改善されることになる。Ｎｂ２Ｏ５膜の場合、図３より１５ｎｍ、３０ｎｍ、５０ｎｍ、１４０ｎｍの膜厚のとき改善効果が期待できる。
【００２５】
図４は、図２の反射特性を有する選択反射層３に、図３の反射特性を有する色目改善層７を積層したときのスクリーンの反射特性を示すもので、太線は選択反射層３のみの反射スペクトルを、実線、破線、一点鎖線、点線はそれぞれ膜厚が１５ｎｍ、３０ｎｍ、５０ｎｍ、１４０ｎｍのＮｂ２Ｏ５膜からなる色目改善層７を付加したときの反射スペクトルを示す。図４に示すように、スクリーンの反射ピークの半値幅は長波長側ほど広いが、色目改善層７を付加することにより、反射スペクトルのベースラインが短波長側にいくに従い上昇するため、全体として、可視光領域での反射率のバランスが向上し、若干赤いという色目すなわち反射色が改善される。ただし、反射スペクトルのベースラインが上昇することは、外光の吸収率が低下することであり、コントラストの観点からは、可視光領域全体の反射率のベースラインの上昇が少ないものほど好ましい。
【００２６】
図５は、図４に示すスクリーンの色度図を示すもので、図４と同じ線種で対応させている。また、図５において、黒丸は白の位置を示し、曲線は入射角０°から４５°まで変化させたときの反射色の変化、すなわちスクリーンを見る角度を正面０°から４５°まで変えたときの見える色の変化を表している。図５に示すように、色目改善層７のない場合（図中太線で示す。）、特に入射角が大きくなるにつれて、反射色が赤色に傾くが、色目改善層７を付加することで、反射色の赤味が改善されることがわかる。
【００２７】
拡散層９は、プロジェクターから投影され、反射された光を視聴者側に散乱させるためのもので、例えば微細なシリカ粒子が分散した層、ビーズが配列した層、あるいは表面に微細な凹凸が形成された層によって構成することができる。これらの層は色目改善層７上に塗布等により直接形成することもできるが、拡散フィルムとして形成されたものを色目改善層７に貼り合わせてもよい。このような拡散層９を設けることによって、スクリーンにとって良好な視野角特性を得ることが可能となる。
【００２８】
次に、上記構成のスクリーンの製造方法を具体例を挙げて説明する。
まず、スクリーン基板１として例えば厚み１８８μｍのＰＥＴフィルムを準備し、光学多層膜をスパッタリングにより成膜する。ここで、金属膜として、Ａｌをスパッタリングにより５０ｎｍ成膜し、ついでＮｂ２Ｏ５を５５１ｎｍ、Ｎｂを１５ｎｍ、Ｎｂ２Ｏ５を５５１ｎｍと４層膜を形成する。このように多層膜を形成することで、図２に示すような反射スペクトルを得ることができる。この例では、ＧＬＶ等のレーザープロジェクターを考慮し、ＲＧＢの波長として４５７ｎｍ、５３２ｎｍ、６４２ｎｍの反射率が高くなるように設計している。この設計では、各波長の反射率が８８％程度になる。透過率がほぼ０であるため、反射以外は吸収となる。
次に、色目改善層７として、例えば厚さ１８８μｍのＰＥＴからなる透明基材５上に、Ｎｂ２Ｏ５を反応性スパッタリングにより１５ｎｍ成膜する。
次に、拡散層９として、例えば、シリカ微粒子分散液の塗布等により表面をアンチグレア処理された、厚さ１８８μｍのＰＥＴの拡散フィルムを準備する。
最後に上記の選択反射層が形成されたフィルム、色目改善層が形成されたフィルム及び拡散フィルムを、この順序で高透過両面粘着フィルムを用いて貼り合わせことにより、図１に示すようなスクリーンが完成する。
【００２９】
上記の説明からも明らかなように、本実施の形態においては、光学多層膜からなる選択反射層により投影光を高反射率で反射し、それ以外の波長領域の外光を吸収することにより、高輝度、高コントラストを実現するとともに、短波長側の可視光の反射率を上昇させる色目改善層を付加することにより、選択反射層の反射特性による外光下の赤味がかった反射色を改善することができる。また、可撓性を有する材料でスクリーンを構成することができ、ロールアップ等の可能な可撓性のスクリーンを得ることができる。
【００３０】
図６は、本発明の第２の実施の形態のスクリーンを示すもので、ここではスクリーン基板が省略され、透明基材５の一方の面に選択反射層３が形成され、透明基材５の他方の面に色目改善層７が形成されている。したがって、この構成では、選択反射層３はスクリーン基板１上に成膜する順序とは逆の順序で透明基材５上に成膜される。選択反射層３が反射以外透過するタイプの光学多層膜の場合には、最後に黒色塗料の塗布または黒フィルムの貼付等により吸収層が形成される。
この実施の形態においても、第１の実施の形態と同等のスクリーンを得ることができる。
【図面の簡単な説明】
【００３１】
【図１】本発明の第１の実施の形態のスクリーンを示す断面図である。
【図２】選択反射層の反射特性を示す図である。
【図３】色目改善層の膜厚による反射特性の変化を示す図である。
【図４】色目改善層の膜厚によるスクリーンの反射特性の変化を示す図である。
【図５】色目改善層の膜厚によるスクリーンの反射色の変化を示す色度図である。
【図６】本発明の第２の実施の形態のスクリーンを示す断面図である。
【図７】金属膜と誘電体膜からなる光学多層膜を備えたスクリーンの構成例を示す断面図である。
【符号の説明】
【００３２】
１…スクリーン基板、３…選択反射層、５…透明基材、７…色目改善層、９…拡散層
【図１】
2005084187.tif 000003
【図２】
2005084187.tif 000004
【図３】
2005084187.tif 000005
【図４】
2005084187.tif 000006
【図５】
2005084187.tif 000007
【図６】
2005084187.tif 000008
【図７】
2005084187.tif 000009